(57)【要約】【課題】反りや欠陥の少ない陽極酸化皮膜付き金属基板を高効率に製造する。【解決手段】両面に陽極酸化皮膜（３１，３２）を備えた絶縁層付き金属基板１ａの製造方法において、被陽極酸化金属基板１０ａを製造する工程（Ａ）と、該被陽極酸化金属基板１０ａの第1の面１０ｒを陽極酸化して第1の陽極酸化皮膜３１を形成する工程（Ｂ）と、第1の面１０ｒの裏面である第２の面１０ｓを、第1の面１０ｒから給電することにより陽極酸化して第２の陽極酸化皮膜３２を形成する工程（Ｃ）とを順次有し、工程（Ａ）において、第1の面１０ｒ側に、工程（Ｃ）における陽極酸化時の基板に第1の面１ｒから通電可能な通電部２０を一様に形成する。【選択図】図１Ａ
2013247187.tif 000002
【特許請求の範囲】
【請求項１】
両面に陽極酸化皮膜を備えた絶縁層付き金属基板の製造方法において、
被陽極酸化金属基板を製造する工程（Ａ）と、
該被陽極酸化金属基板の第1の面を陽極酸化して第1の陽極酸化皮膜を形成する工程（Ｂ）と、
前記第1の面の裏面である第２の面を、前記第1の面から給電することにより陽極酸化して第2の陽極酸化皮膜を形成する工程（Ｃ）とを順次有し、
前記工程（Ａ）において、前記第1の面側に、前記工程（Ｃ）における陽極酸化時の前記基板に前記第1の面から通電可能な通電部を一様に形成することを特徴とする絶縁層付き金属基板の製造方法。
【請求項２】
前記工程（Ａ）において、前記第1の面に導電性無機物の領域を一様に露出させて前記の通電部を形成することを特徴とする請求項１に記載の絶縁層付き金属基板の製造方法。
【請求項３】
前記工程（Ａ）において、複数の導電性無機微粒子が前記第1の面に一様に埋め込まれてなる前記複数の通電部を形成することを特徴とする請求項１又は２に記載の絶縁層付き金属基板の製造方法。
【請求項４】
前記導電性無機微粒子がＳｉ粒子であることを特徴とする請求項３に記載の絶縁層付き金属基板の製造方法。
【請求項５】
前記導電性無機微粒子がＴｉ粒子であることを特徴とする請求項３に記載の絶縁層付き金属基板の製造方法。
【請求項６】
前記第1の面の上面視における前記導電性無機粒子の平均粒径が、前記第1の陽極酸化皮膜の平均膜厚以上であることを特徴とする請求項３〜５のいずれかに記載の絶縁層付き金属基板の製造方法。
【請求項７】
前記工程（Ａ）において、前記第1の面における前記通電部の形成領域に対応する位置に、前記工程（Ｂ）において陽極酸化されないようにマスクを配置し、
該マスクを前記工程（Ｂ）終了後に除去し、
前記マスク除去後に前記第1の面に露出した金属部を前記通電部として前記工程（Ｃ）を実施することを特徴とする請求項１に記載の絶縁層付き金属基板の製造方法。
【請求項８】
前記被陽極酸化金属基板がＡｌ基板であることを特徴とする請求項１〜７のいずれかに記載の絶縁層付き金属基板の製造方法。
【請求項９】
前記被陽極酸化金属基板が、厚み方向に複数種の金属層が積層された複合金属基板であることを特徴とする請求項１〜８のいずれかに記載の絶縁層付き金属基板の製造方法。
【請求項１０】
両面に陽極酸化被膜が形成されてなる絶縁層付き金属基板であって、
一方の面の前記陽極酸化皮膜に該面から一対の前記陽極酸化皮膜に挟持された金属部に通電可能な通電部が一様に形成されてなることを特徴とする絶縁層付き金属基板。
【請求項１１】
前記通電部が前記面に一様に露出されてなる導電性無機物の領域であることを特徴とする請求項１０に記載の絶縁層付き金属基板。
【請求項１２】
前記通電部が前記面に一様に埋め込まれてなる複数の導電性無機微粒子であることを特徴とする請求項１１に記載の絶縁層付き金属基板。
【請求項１３】
前記導電性無機微粒子がＳｉ粒子であることを特徴とする請求項１２に記載の絶縁層付き金属基板。
【請求項１４】
前記導電性無機微粒子がＴｉ粒子であることを特徴とする請求項１２に記載の絶縁層付き金属基板。
【請求項１５】
前記導電性無機物がＡｌであることを特徴とする請求項１１に記載の絶縁層付き金属基板。
【請求項１６】
前記被陽極酸化金属基板がＡｌ基板であることを特徴とする請求項１０〜１５のいずれかに記載の絶縁層付き金属基板。
【請求項１７】
前記被陽極酸化金属基板が、前記第1の面及び第２の面がＡｌ面であるクラッド材であることを特徴とする請求項１０〜１５のいずれかに記載の絶縁層付き金属基板。
【請求項１８】
請求項１０〜請求項１７のいずれかに記載の絶縁層付き金属基板の前記通電部が形成されていない面上に、半導体層および該半導体層に電圧を印加する少なくとも一対の電極を備えてなることを特徴とする半導体素子。
【請求項１９】
前記半導体層が光吸収により電流を発生する光電変換機能を有する光電変換素子であることを特徴とする請求項１８記載の半導体素子。
【請求項２０】
前記半導体層の主成分が、少なくとも１種のカルコパイライト構造の化合物半導体であることを特徴とする請求項１９に記載の半導体素子。
【発明の詳細な説明】
【技術分野】
【０００１】
本発明は、太陽電池、薄膜トランジスタ回路、ディスプレイ（画像表示装置）等の半導体装置の用途に有用な絶縁層付き基板として好適な陽極酸化皮膜付き金属基板及びその製造方法に関するものである。
【背景技術】
【０００２】
金属製の基板を用いた薄膜太陽電池は、基板の軽量性および可撓性（フレキシビリティー）という観点から、ガラス基板を用いたものに比較して、広い用途への適用の可能性がある。さらに、金属製の基板は高温プロセスにも耐えうるという点で、光電変換特性が向上するため太陽電池の高効率化が期待できる。
【０００３】
太陽電池モジュ−ルは、同一基板上で太陽電池セルを直列接続し集積化することで、モジュール効率を向上させる。このとき、太陽電池モジュ−ルの金属基板には絶縁層を形成し、この上に光電変換を行う半導体回路層を設ける必要がある。
【０００４】
かかる絶縁層付き金属基板は、ステンレス等の鉄系素材を基板に用いる場合は、基板表面にＣＶＤ等の気相法やゾルゲル法等の液相法によりＳｉやアルミニウムの酸化物絶縁層を形成する。しかし、これらの手法は、製法的にピンホールやクラックを発生し易く、大面積の薄膜絶縁層を安定に作製する手法としては本質的な課題を抱えている（特許文献１）。
【０００５】
一方、アルミニウム基板の場合には、表面に陽極酸化皮膜（ＡＡＯ）を形成することにより、ピンホールが無く密着性良好な絶縁層を得ることができる（特許文献２）。しかしながら、アルミニウム上のＡＡＯは、１２０℃以上に加熱するとクラックが発生することが知られており（非特許文献１）、絶縁性の低下によりリーク電流が増大してしまう、特にという問題を抱えている。
【０００６】
また、アルミニウムは２００℃程度で軟化するため、この温度以上を経たアルミニウムは極めて強度が小さく、クリープ変形や座屈変形といった永久変形（塑性変形）を生じ易く、これを用いる半導体装置の製造時にはハンドリングに厳しい制限が必要である。これは屋外用太陽電池などへの適用を困難なものにしている。
【０００７】
上記問題を解決するため、所謂アルミニウムクラッド材といわれる、表面にアルミニウムでクラッドされた複合金属基板表面に、絶縁層としてＡＡＯを形成した絶縁層付き基板を、半導体装置の基板として用いることが提案されている。
【０００８】
かかる基板は、金属基板と化合物半導体層との線膨張係数の差を小さく設計することが可能であり、５００℃以上の高温成膜となる化合物半導体層の形成工程においても、絶縁層のクラックや化合物半導体の剥離などの問題を生じない。またアルミニウム複合金属基材は、アルミニウムに比較して比強度や高温強度が大きいため、製造時のハンドリングも容易である。
【０００９】
絶縁層としてのＡＡＯは、電池モジュールとした時の高い電圧で絶縁破壊しないだけでなく、電圧印加時のリーク電流も小さいこと、すなわち体積抵抗が高い必要がある。リーク電流が大きいと、発電した電流が個々の電池間で漏れ電流となり、モジュール発電効率が低下する。従って、ＡＡＯは前述の性能を担保するため、１μｍ以上、好ましくは５μｍ以上の厚さが必要となる。
【００１０】
帯状アルミニウムを連続的に陽極酸化するときの一般的な装置は、電解槽の前部に給電ロールまたは給電槽を置き、アルミニウムに電流を供給する構成であり、給電部分から電解槽にかけてのアルミニウムにも電流が流れる。
【００１１】
陽極酸化とは電解酸化（アルミニウムの場合は３電子反応）であり、ＡＡＯの厚さは流した電気量に比例する。従って、帯状アルミニウムを連続的に陽極酸化する装置の場合、ライン速度（帯状アルミニウムの走行速度）にも比例した電流を給電する必要がある。
【００１２】
このとき、給電部分から電解槽にかけてのアルミニウムにも同様に比例した電流が流れることになるので、ＡＡＯ厚が厚いほど、またライン速度が大きくなるほど、電圧降下が大きくなって電力ロスが発生する。
【００１３】
さらに給電部分から電解槽にかけてのアルミニウムはＩＲ発熱により溶断する可能性があり、生成するＡＡＯ厚とライン速度には上限が存在する。発熱と溶断限界電流は帯状アルミニウムの単位断面積あたりの抵抗によって決まるので、薄いアルミニウム箔ほど単位断面積あたりの抵抗が高く、生成可能なＡＡＯ厚とライン速度の上限は小さくなる。
【００１４】
上記絶縁層付き金属基板のように、帯状の薄いアルミニウム箔の片面にのみ厚いＡＡＯを形成したいという要求がある。この場合、片面にマスキングフィルムを貼り、前述の装置で製造することは可能であるが、ＡＡＯ厚とライン速度には上限が存在する。
【００１５】
また、メッキなどのａｄｄｉｔｉｖｅ皮膜と異なり、ＡＡＯはｓｕｂｔｒａｃｔｉｖｅ皮膜であり、マスキングフィルム端面からの電解液侵入が生じると、容易に皮膜形成する。従って高粘着力のマスキングフィルムを選定する必要がある。さらにクラッド材のような異種金属が接合された帯状金属箔の場合は、局部電池作用による副反応を防止するため、異種金属同士が露出した幅方向の側端面もマスキングフィルムを貼り、電気化学的に不活性にしておく必要がある。
【００１６】
帯状アルミニウムの片面にのみＡＡＯを形成する装置は種々提案されている。代表例は、陽極酸化槽に断面円上の支持ドラムを置き、それにアルミニウム箔を密着させてアルミニウム箔の片面のみを陽極酸化させる手法である（特許文献３）。また、支持ドラムに導電性を持たせ、ドラムに給電する手法も提案されている（特許文献４，特許文献５，特許文献６）。ドラム給電方式では、アルミニウム箔の裏面から直接給電することになるので、前述の電圧降下や発熱を無視できるレベルにまで低下させることが可能である。
【００１７】
ドラム給電方式では、支持ドラムとアルミニウム箔の間に電解液が染込みやすく、それによって生じるロス電流により、ドラム密着面側の接触抵抗が高くなりやすく、スパーク等の局部不良を生じる等の問題がある。上記特許文献４〜６では、接触面への電解液の流入、及びそれに起因する密着面側の接触抵抗増加を抑制する構成が提案されているが、簡易な構成及び容易なプロセスにて良好にドラム密着面側の接触抵抗の増加を抑制することは難しい。
【００１８】
本発明者らは、ドラム給電方式において、簡易な構成及び容易なプロセスにて良好にドラム密着面側の接触抵抗の増加を抑制することが可能な陽極酸化装置及びそれを用いた陽極酸化方法を提案している（特許文献７）
【先行技術文献】
【特許文献】
【００１９】
【特許文献１】特開２００１−３３９０８１号公報
【特許文献２】特開２０００−４９３７２号公報
【特許文献３】特開平４−３７１８９２号公報
【特許文献４】特開昭６０−２１１０９３号公報
【特許文献５】特開平６−１０８２８９号公報
【特許文献６】特開昭４６−３９４４１号公報
【特許文献７】特許４７２３０４１号公報
【非特許文献】
【００２０】
【非特許文献１】茅島，他，東京都立産業技術研究所研究報告３（２０００）ｐ２１
【発明の概要】
【発明が解決しようとする課題】
【００２１】
しかしながら、薄いあるいは単位断面積あたりの抵抗の高い金属基板では、片面のみの陽極酸化皮膜が形成されている基板は、デバイス層成膜の加熱による熱応力、あるいは陽極酸化皮膜の内部応力変化等で反りが発生しやすく、ハンドリングが難しい。
【００２２】
また、封止構造、フレーム等を用いて反りを矯正して電子デバイスを作製することは可能だが、応力がかかるため、経時とともに歪みが発生する恐れがあり、また、封止構造の劣化や、極端な場合はデバイス自体の破壊につながりかねないという問題がある。
【００２３】
基板の両面に陽極酸化皮膜を形成すれば、対称性が高まり、反りが緩和され、ハンドリングが容易になると考えられるが、特許文献７の陽極酸化装置では、まず、帯状アルミニウムの第１の面を陽極酸化し、引き続きその裏面を陽極酸化しようにも、給電面がすでに絶縁性の陽極酸化皮膜が形成された第1の面となることから、第２の面を陽極酸化することができない。給電ロールまたは給電槽を用いて陽極酸化を行えば、両面陽極酸化も可能となるが、既に述べたように、この方法ではライン速度の上限が低いという課題がある。
【００２４】
本発明は、上記事情に鑑みなされたものであり、薄いあるいは単位断面積あたりの抵抗の高い金属基板の両面に陽極酸化皮膜を高効率に形成することが可能な絶縁層付き金属基板の製造方法を提供することを目的とするものである。
【００２５】
また、本発明は、絶縁性に優れ、基板の反りが少なくハンドリングの容易な陽極酸化皮膜絶縁層付き金属基板を提供することを目的とするものである。
【課題を解決するための手段】
【００２６】
本発明の絶縁層付き金属基板の製造方法は、両面に陽極酸化皮膜を備えた絶縁層付き金属基板の製造方法であって、被陽極酸化金属基板を製造する工程（Ａ）と、
該被陽極酸化金属基板の第１の面を陽極酸化して第1の陽極酸化皮膜を形成する工程（Ｂ）と、
前記第１の面の裏面である第２の面を、前記第1の面から給電することにより陽極酸化して第２の陽極酸化皮膜を形成する工程（Ｃ）とを順次有し、
前記工程（Ａ）において、前記第１の面側に、前記工程（Ｃ）における陽極酸化時の前記基板に前記第1の面から通電可能な通電部を一様に形成することを特徴とするものである。
【００２７】
本明細書において、通電部は、工程（Ｃ）における陽極酸化時の基板に第1の面から通電可能であればよいので、第１の面に露出していても露出していなくても構わないが、第１の面に、導電性無機物の領域を一様に露出されてなることが好ましい。
【００２８】
また、本発明の絶縁層付き金属基板は、両面に陽極酸化被膜が形成されてなる絶縁層付き金属基板であって、一方の面の前記陽極酸化皮膜に該面から一対の前記陽極酸化皮膜に挟持された金属部に通電可能な通電部が略一様に形成されてなることを特徴とするものである。
【００２９】
前記通電部の好ましい態様としては、前記面に一様に露出されてなる導電性無機物の領域である態様が挙げられ、その他の好ましい態様としては、前記通電部が前記面に一様に埋め込まれてなる複数の導電性無機微粒子である態様が挙げられる。
【００３０】
本明細書において、「一様」とは、少なくとも工程（Ｃ）において第２の陽極酸化皮膜を、第２の面の被陽極酸化領域において連続的に形成可能となる通電部の態様を意味する。例えば、第１の面に導電性無機物微粒子が分散して埋め込まれてなる態様、第１の面において略規則的に形成された導電性パターンの態様等が挙げられる。
【００３１】
第１の面に導電性無機物微粒子が分散して埋め込まれてなる態様においては、導電性無機物微粒子は通電部となり得る範囲で第１の面に露出しないものがあってもよい。また、導電性無機微粒子は、前記第1の面の上面視における前記導電性無機粒子の平均粒径が、前記第1の陽極酸化皮膜の平均膜厚以上であることが好ましい。
【００３２】
第１の面において略規則的に形成された導電性パターンの態様においては、そのパターンは第１の面に分散されてなるドット状パターン、金属細線が格子状にパターン形成されたメッシュ状パターン、ストライプ状パターン等が挙げられ、特に制限されない。この態様の好適な態様としては、前記工程（Ａ）において、前記第1の面における前記通電部の形成領域に対応する位置に、前記工程（Ｂ）において陽極酸化されないようにマスクを配置し、該マスクを前記工程（Ｂ）終了後に除去し、前記マスク除去後に前記第1の面に露出した金属部を前記通電部として前記工程（Ｃ）を実施する態様が好ましい。
【００３３】
前記導電性無機微粒子は、Ｓｉ粒子又はＴｉ粒子であることが好ましい。
【００３４】
前記被陽極酸化金属基板は、Ａｌ基板であることが好ましい。また、前記被陽極酸化金属基板は、厚み方向に複数種の金属層が積層された複合金属基板であってもよく、この場合、前記第1の面及び第２の面がＡｌ面であるクラッド材である態様が好ましい。
【００３５】
本発明の半導体素子は、上記本発明の絶縁層付き金属基板の前記通電部が形成されていない面上に、半導体層および該半導体層に電圧を印加する少なくとも一対の電極を備えてなることを特徴とするものである。
【００３６】
本発明の半導体素子は、前記半導体層が光吸収により電流を発生する光電変換機能を有する光電変換素子である態様が好ましく、前記半導体層の主成分が、少なくとも１種のカルコパイライト構造の化合物半導体である光電変換素子である態様がより好ましい。
【発明の効果】
【００３７】
本発明の絶縁層付き金属基板の製造方法は、被陽極酸化金属基板を製造する工程（Ａ）と、該被陽極酸化金属基板の第１の面を陽極酸化して第1の陽極酸化皮膜を形成する工程（Ｂ）と、第１の面の裏面である第２の面を、第1の面から給電することにより陽極酸化して第２の陽極酸化皮膜を形成する工程（Ｃ）とを順次有し、工程（Ａ）において、第１の面側に、工程（Ｃ）における陽極酸化時の基板に第1の面から通電可能な通電部を一様に形成する。かかる構成によれば、陽極酸化された第1の面から、第２の面の陽極酸化皮膜形成時に給電が可能であるため、薄いあるいは単位断面積あたりの抵抗の高い金属基板の両面に陽極酸化皮膜を高効率に形成することができる。また、本発明によれば、片面に絶縁性に優れる陽極酸化皮膜を備え、基板の反りが少なくハンドリングの容易な絶縁層付き金属基板を提供することができる。
【図面の簡単な説明】
【００３８】
【図１Ａ】本発明に係る第1実施形態の絶縁層付き基板の製造工程のフローを示す断面模式図（その１）
【図１Ｂ】本発明に係る第1実施形態の絶縁層付き基板の製造工程のフローを示す断面模式図（その２）
【図１Ｃ】本発明に係る第1実施形態の絶縁層付き基板の製造工程のフローを示す断面模式図（その３）
【図２Ａ】図１Ａに示す絶縁層付き金属基板の製造工程の上面模式図
【図２Ｂ】図１Ｂに示す絶縁層付き金属基板の製造工程の上面模式図
【図３Ａ】本発明に係る第２実施形態の絶縁層付き基板の製造工程のフローを示す断面模式図（その１）
【図３Ｂ】本発明に係る第２実施形態の絶縁層付き基板の製造工程のフローを示す断面模式図（その２）
【図４】図３に示す絶縁層付き金属基板の製造工程の上面模式図
【図５Ａ】本発明に係る第３実施形態の絶縁層付き基板の製造工程のフローを示す断面模式図（その１）
【図５Ｂ】本発明に係る第３実施形態の絶縁層付き基板の製造工程のフローを示す断面模式図（その２）
【図６】図５に示す絶縁層付き金属基板の製造工程の上面模式図
【図７】本発明の絶縁層付き基板を用いた半導体素子の概略構成図
【図８】I−III−VI化合物半導体の格子定数とバンドギャップとの関係を示す図
【図９Ａ】実施例１の絶縁層付き金属基板の第1の面側の陽極酸化皮膜の断面電子顕微鏡写真
【図９Ｂ】図９Ａの絶縁層付き金属基板の第1の面側表面電子顕微鏡写真
【発明を実施するための形態】
【００３９】
「絶縁層付け金属基板の第1製造方法」
図面を参照して、本発明に係る実施形態の絶縁層付き金属基板の第1製造方法について説明する。図１Ａ〜図１Ｃは、第1製造方法の製造工程のフローを示す断面模式図である。図２Ａ，図２Ｂは図１Ａ，図１Ｂの上面図である。図１Ｃの上面図は図１Ａの上面図と同様である。図１の各工程と図２の各工程は対応している。本明細書の図面では、視認しやすくするため、各部の縮小は適宜変更して示してある。
【００４０】
図１Ａ〜Ｃおよび図２Ａ，Ｂに示されるように、絶縁層付き金属基板１ａの第１の製造方法は、両面に陽極酸化皮膜（３１，３２）を備えた絶縁層付き金属基板１ａの製造方法であって、被陽極酸化金属基板１０ａを製造する工程（Ａ）と、
該被陽極酸化金属基板１０ａの第１の面１０ｒを陽極酸化して第1の陽極酸化皮膜３１を形成する工程（Ｂ）と、
第１の面１０ｒの裏面である第２の面１０ｓを、第1の面１ｒ（１０ｒ）から給電することにより陽極酸化して第２の陽極酸化皮膜３２を形成する工程（Ｃ）とを順次有し、
工程（Ａ）において、第１の面１０ｒ側に、工程（Ｃ）における陽極酸化時の基板１０に第1の面１ｒ（１０ｒ）から通電可能な通電部２０を一様に形成することを特徴としている。なお、第１の面は、陽極酸化前の状態を１０ｒ、陽極酸化後の状態を１ｒとして説明する。また、第２の面についても同様で、陽極酸化前の状態を１０ｓ、陽極酸化後の状態を１ｓとして説明する。かかる表記は第１製造方法のみならず、本明細書を通して同様とする。以下に各工程について図１Ａ及び図２Ａを参照して説明する。
【００４１】
＜工程Ａ＞
工程Ａでは、工程（Ｃ）における陽極酸化時の基板１０に第1の面１ｒ（１０ｒ）から通電可能な通電部２０が一様に形成された被陽極酸化金属基板１０ａを製造する。
【００４２】
まず、両面を陽極酸化可能な金属基板１０を用意する。両面を陽極酸化可能の金属基板１０としては特に制限されず、単体金属あるいは合金からなるものであってもよいし、厚み方向に複数種の金属層（１０１〜１０３）が積層された複合金属基板１０であってもよい（図１Ａ（Ａ−１））。
【００４３】
陽極酸化可能な金属としては、アルミニウム、Ｎｂ、Ｔａ、Ｔｉ等、及びこれらの合が挙げられる。例えば、アルミニウムの場合、アルミニウム合金は一般に９０％以上の純度を有するものが好ましく用いられ、陽極酸化皮膜を絶縁膜として利用する場合は、金属Ｓｉ粒子を析出物として含まない方が好ましい。
【００４４】
複合金属基板として陽極酸化可能な金属に複合させる金属は、鉄、炭素鋼、ステンレス鋼、Ｔｉ等を好ましく挙げることができる。光デバイスの絶縁層付き基板材料としては、陽極酸化の形成が簡易であること、耐久性が高いという観点から、鉄、炭素鋼、ステンレス鋼、Ｔｉ等の金属板１００の両面にＡｌ（１０１，１０２）が金属学的に接合されて張り合わされたクラッド材１０が好ましい（図１Ａ（Ａ−１））（以下、Ａｌクラッド材とする）。図１Ａでは、両面を陽極酸化可能な金属基板１０が、ステンレス鋼材１００の両面にＡｌ材が接合されて張り合わされたＡｌクラッド材１０（第１の面側のＡｌ材１０１，第２の面側のＡｌ材１０２）を用いて被陽極酸化金属基板１０ａを製造する場合を例に説明する。
【００４５】
背景技術の項において述べたように、薄いあるいは単位断面積あたりの抵抗の高い金属基板では、片面のみの陽極酸化皮膜が形成されている基板は、デバイス層成膜の加熱による熱応力、あるいは陽極酸化皮膜の内部応力変化等で反りが発生しやすく、ハンドリングが難しい。従って、本発明は、薄い（厚み０．０２〜０．５ｍｍの範囲にある帯状物）あるいは単位断面積あたりの抵抗の高い金属帯状物に陽極酸化皮膜を形成した絶縁層付き基板の製造において特に効果的である。
【００４６】
工程（Ａ）では、このＡｌクラッド材１０の第１の面１０ｒ側に、工程（Ｃ）における陽極酸化時の基板に第1の面１ｒから通電可能な通電部２０を一様に形成して被陽極酸化金属基板１０ａを製造する。
【００４７】
第１の面１ｒの陽極酸化皮膜３１は、絶縁層付き基板の反りを低減させて機械物性・熱物性を調整するために形成される陽極酸化皮膜であり、且つ、上記通電部２０を備えたものである。
【００４８】
第１製造方法では、通電部２０として、第１の面１ｒ（１０ｒ）に一様に分散して埋め込まれてなる導電性無機物微粒子２０を形成する。
【００４９】
導電性無機物微粒子２０は通電部となり得る範囲で第１の面１ｒ（１０ｒ）に露出しないものがあってもよいが、導電性無機物の領域を一様に露出されてなることが好ましい。
【００５０】
より高い導電性が得られることから、導電性無機微粒子２０と非陽極酸化部分との間（図示深さ方向の間）には、陽極酸化皮膜が形成されている領域がないことが好ましい。すなわち、導電性無機微粒子２０は、厚み方向の粒子径ができるだけ陽極酸化皮膜３２の膜厚に近い値であることが好ましく、陽極酸化皮膜３２を貫通して埋め込まれてなる態様であることがより好ましい。
【００５１】
導電性無機微粒子２０と非陽極酸化部分との間には、陽極酸化皮膜が形成されている領域がある場合であっても、工程（Ｃ）における給電時に、電圧を印加することによって局所的な絶縁破壊を引き起こし、導通させることができれば通電部として機能することができる。
【００５２】
また、導電性無機微粒子２０が表面にのみ形成されているような厚みのない場合は、第1の面１ｒ（１０ｒ）に垂直な方向（膜厚方向）に対する無機微粒子２０の投影面積の円相当径平均値Ｒ（平均粒径Ｒ）が、第1の陽極酸化皮膜３１の平均膜厚Ｐの半分以上とすることにより、工程（Ｃ）における良好な給電を実現することができる（図２Ａ（Ａ−２）,図１Ａ（Ｂ）を参照）。
【００５３】
後記するように、陽極酸化皮膜３２膜厚は、１〜５０μｍであることが好ましく、２μｍ以上３０μｍ以下であることがより好ましく、５μｍ以上２０μｍ以下であることが特に好ましいｌことから、無機微粒子２０の平均粒径Ｒは、陽極酸化皮膜３２の膜厚に応じてその半分以上となるものとすることが好ましい。
【００５４】
第１の面１０ｒ（１ｒ）における導電性無機微粒子２０の占有面積は、第１の面内において０．０５％以上１０％以下であることが好ましく、０．２％以上５％以下であることがより好ましい。
【００５５】
導電性無機微粒子２０としては、良好な導電性を有し、陽極酸化されず、且つ、陽極酸化液に対して溶解しにくいものであれば特に制限されないが、金属微粒子、黒鉛微粒子等を好ましく用いることができる。金属微粒子としては、金属Ｓｉ、Ｐｂ、ＴｉＡｌ３，ＦｅＡｌ３、ＭｎＡｌ６、Ｍｇ２Ｓｉ等の金属間化合物及びこれらの合金の微粒子が挙げられる。陽極酸化されない金属及び金属間化合物については、“「アルミニウム合金の表面処理性に及ぼす金属間化合物の影響（その１）調査報告」１９９０．７  軽金属学会、研究委員会”等に記載されている。
【００５６】
また、Ｔｉなどの陽極酸化される金属であっても陽極酸化の進行度が非常に遅く、陽極酸化皮膜３１の形成後に、後工程（Ｃ）の陽極酸化時の電圧印加により絶縁破壊を生じる程度の陽極酸化皮膜しかできないような金属であれば、導電性無機微粒子２０として適用することができる。
【００５７】
第２の面１０ｓ（１ｓ）は、デバイス機能層を形成する面であり、陽極酸化皮膜３１は、大面積にわたって高い絶縁性を有する必要がある。従って、一般的には、Ａｌ材１０２としては、不純物の少ない高純度アルミニウム材を用いることが好ましい。
【００５８】
上記第１の面１０ｒを有するＡｌ材１０１と上記第２の面１０ｓを有するＡｌ材１０２とを備えていれば、被陽極酸化基板１０ａの製造方法は、特に制限されない。
【００５９】
Ａｌクラッド基板は通常、Ａｌ基板と異種基板を張り合わせにより製造する。従って、被陽極酸化基板１０ａは、図１Ａ及び図２Ａに示されるように、まず、表面に通電部２０が一様に形成されたＡｌ基材１０１を製造してから、ステンレス鋼材１００の両面に、高純度Ａｌ材１０２と共に張り合わせて製造することができる。
【００６０】
表面に通電部２０が一様に形成されたＡｌ基材１０１の製造は、粒子状又はロッド状の導電性無機微粒子２０が分散されたアルミニウム融液を調製し、常法にてアルミ板化することにより製造する方法や、Ａｌ板の一表面に、粒子状又はロッド状の導電性無機微粒子２０を散布させた後、圧延ロールにより圧延させて表面に導電性無機微粒子２０を埋入あるいは固着もしくは固定させて製造する方法により実施できる（図１Ａ（Ａ−１））。
【００６１】
また、高純度Ａｌ基材１０２としては、市販の高純度Ａｌ基材を用いてもよいが、金属Ｓｉ等の陽極酸化されずに残る不純物が混入していないものであることが好ましい。金属Ｓｉを良好に取り除く方法としては、Ａｌ圧延後の熱処理をＳｉ−Ａｌの共晶温度である５７７℃以下の温度で行う手法が挙げられる。具体的には、例えば、アルミニウムの溶湯処理及びろ過を行って鋳塊を作成し、約５５０℃で均熱加熱を行い、温度が４００℃位に下がったところで圧延し、熱処理を行った後、冷間圧延を行うといった手法が挙げられる。ここで熱処理の温度が低いとα-ＡｌＦｅＳｉの形成がうまく行われず、５７７℃以上では分解して金属Ｓｉになってしまうので、熱処理の温度は５００〜５７０℃である事が好ましく、さらには５２０〜５６０℃である事がより好ましい。
【００６２】
例えば、ＪＩＳ１Ｎ９９材に用いられるような純度９９．９９％以上のアルミニウムを用いて溶湯を調製し、溶湯処理及びろ過を行った上で、厚さ５００ｍｍ、幅１２００ｍｍの鋳塊をＤＣ鋳造法で作製する。次いで、表面を平均１０ｍｍの厚さで面削機により削り取った後、５５０℃で約５時間均熱保持し、温度４００℃に下がったところで、熱間圧延機を用いて厚さ２．７ｍｍの圧延板とし、焼鈍機を用いて熱処理を５００℃、１時間行った後、鏡面処理した圧延ロールを用いた冷間圧延で、厚さ０．２４ｍｍとすることにより高純度Ａｌ基材を得ることができる。
【００６３】
表面に通電部２０が一様に形成されたＡｌ基材１０１と高純度Ａｌ材１０２のステンレス鋼材１００への張り合わせは、表面清浄化後にロール圧延等の加圧接合により接合して実施することができる（図１Ａ（Ａ−２））。
【００６４】
また、図１Ｂに示されるように、ステンレス鋼材１００に高純度Ａｌ材１０２と、Ａｌ材１０１（純度は限定されない）を張り合わせてＡｌクラッド材１０を形成した後に（（Ａ−１）’）、Ａｌ材１０１側の第１の表面１０ｒに導電無機微粒子２０を埋入させる、あるいは表面に分散固着させることにより製造してもよい（（Ａ−２）’）。
【００６５】
この場合、Ａｌクラッド材１０の形成方法は、ステンレス鋼材１００とＡｌ材１０１，１０２との密着性が確保できる一体化結合ができていれば手法は任意である。例えば、ステンレス鋼材１００へのＡｌの蒸着、スパッタ等の気相法、Ａｌ融液へ浸漬する溶融メッキ、非水電解液を使用した電気アルミメッキ、表面清浄化後の加圧接合等で接合することができる。但し、溶融メッキの場合は、ステンレス鋼材１００とＡｌ材１０１，１０２との界面に脆弱な金属間化合物ができない工夫が必要である。コストと量産性の観点からステンレス鋼材１００とＡｌ材１０１，１０２との接合は、ロール圧延等による加圧接合が好ましい。
【００６６】
図１Ａ及び図１Ｂでは、両面を陽極酸化可能な金属基板１０が複合金属基板である場合について説明したが、両面を陽極酸化可能な金属基板１０として、単体金属あるいは合金からなる単材１０を用いてもよい（図１Ｃ）。
【００６７】
なお、図１Ｂにおける（Ａ−１）’，（Ａ−２）’以外の工程について、また、図１Ｃにおいて、複合金属基板１０の代わりにＡｌ単材１０を用いた以外は図１Ａと同様である。従って、以下の工程の説明においては、基本的に図１Ａを用いた説明のみとする。
【００６８】
＜工程Ｂ＞
工程Ｂでは、第１の面１０ｒを陽極酸化して第１の陽極酸化皮膜３１を形成する。本実施形態では被陽極酸化面の裏面側から給電して陽極酸化を実施する。かかる態様は単位幅における長さあたりの抵抗が高い帯状物であっても、帯状物を給電ドラムに密着支持して、帯状物の裏面から直接給電することができるので、より高速で陽極酸化皮膜を形成することができる。
【００６９】
裏面給電により高速で良質な陽極酸化を行うことが可能な陽極酸化装置を、本出願人は出願している（特許４７２３０４１号）。特許４７２３０４１号に記載の陽極酸化装置は、本工程（Ｂ）及び工程（Ｃ）における陽極酸化に好適に使用することができる。
【００７０】
被陽極酸化基板１０ａの第１の面１０ｒは、必要に応じて洗浄処理・研磨平滑化処理等、例えば付着している圧延油を除く脱脂工程、アルミニウム板の表面のスマットを溶解するデスマット処理工程、アルミニウム板の表面を粗面化する粗面化処理工程が施されたものを用いることが好ましい。
【００７１】
陽極酸化により形成される多孔質酸化アルミニウム皮膜は、陽極酸化により複数の細孔を有する絶縁性酸化膜が形成されたものであり、これによって高い絶縁性が確保される。陽極酸化は基板を陽極とし陰極と共に電解質に浸漬させ、陽極陰極間に電圧を印加することで実施することができる。陰極としてはカーボンやアルミニウム等が使用される。
【００７２】
陽極酸化条件は使用する電解質の種類にもよるが、例えば、電解質濃度０．１〜２ｍｏｌ／Ｌ、液温５〜８０℃、電流密度５ｍＡ／ｃｍ２以上５００ｍＡ／ｃｍ２以下、電圧１〜２００Ｖ、電解時間３〜５００分の範囲にあれば適当である。電解質としては特に制限されず、硫酸、リン酸、クロム酸、シュウ酸、マロン酸、スルファミン酸、ベンゼンスルホン酸、およびアミドスルホン酸等の酸を、１種又は２種以上含む酸性電解液が好ましく用いられる。
【００７３】
工程（Ｃ）において形成する陽極酸化皮膜３２は、デバイス形成側の絶縁層であることから、その絶縁性、それを左右するクラックの有無やリークパスとなりうる導電性物質の混入等が大きな問題となる（詳細については後記する。）。しかしながら、工程（Ｂ）において形成する陽極酸化皮膜３１は、工程（Ｃ）において良質な陽極酸化皮膜３２を形成可能とする、通電部２０の通電性が確保されており、陽極酸化皮膜３２の形成後に基板の反りが、デバイスの素子性能に影響を与えない陽極酸化皮膜になっていればよい。
【００７４】
工程（Ｂ）では、図１（Ｂ）に示されるように、被陽極酸化基板１０ａの第２の面１０ｓに給電電極２００を接触させて、第２の面１０ｓから給電して第１の面１０ｒを陽極酸化する。給電電極２００は、特許４７２３０４１号の陽極酸化装置においては給電ドラムに該当する。
【００７５】
工程（Ｂ）において、第１の面１０ｒを陽極酸化すると、図２（Ａ−２）に示される上面視において、導電性無機微粒子２０の形成されていない第１の面１０ｒから陽極酸化が進行し、陽極酸化皮膜３１が形成される。このとき、第１の面１０ｒに導電性無機粒子２０が露出していない部分のＡｌ材においては陽極酸化皮膜が形成されるが、工程（Ｃ）において電圧を印加することにより、その陽極酸化皮膜は少なくとも一部が絶縁破壊して導電性を有するものとなり、導電性無機微粒子２０は工程（Ｃ）において通電部となる。
【００７６】
陽極酸化は面電流密度が一般に５ｍＡ／ｃｍ２以上５００ｍＡ／ｃｍ２以下であるため、工程（Ｃ）において、通電部は、Ａｌ基材１０２のステンレス鋼材１００との接触面内において略均一に上記範囲の面電流密度にて通電されれば良好な陽極酸化皮膜３２を形成することができる。
【００７７】
陽極酸化皮膜３１の好ましい膜厚Ｐは、第２の面に形成される陽極酸化皮膜とあまり膜厚に差がなく、比較的対称性が良好である方が、基板の反りを解消するためには好適である。デバイスを形成する側である第２の面に形成される陽極酸化皮膜の膜厚は、詳細については後記するが、電気絶縁性の観点からは、陽極酸化皮膜３２は厚さが１〜５０μｍであることが好ましく、２μｍ以上３０μｍ以下であることがより好ましく、５μｍ以上２０μｍ以下であることが特に好ましい。従って、陽極酸化皮膜３１の膜厚Ｐの好ましい範囲も上記陽極酸化皮膜３２と同様である。
＜工程（Ｃ）＞
工程（Ｃ）では、工程（Ｂ）において陽極酸化皮膜３１を形成した第１の面１ｒに給電電極２００を接触させて、第１の面１ｒから給電して第２の面１０ｓを陽極酸化し（図１Ａ（Ｃ）、図２Ａ（Ｃ））、給電電極２００から剥離することにより絶縁層付き金属基板１ａを得る（図１Ａ（Ｄ）、図２Ａ（Ｄ））。本工程においても給電電極２００は、特許４７２３０４１号の陽極酸化装置においては給電ドラムに該当する。
【００７８】
工程（Ｃ）において、図１Ａ（Ｂ）の通電部２０より給電されて第２の面１０ｓの陽極酸化が進行する。通電部２０から給電された電気は、Ａｌ基材１０１の非陽極酸化部分及びステンレス鋼基材１００を介してＡｌ基材１０２のステンレス鋼基材１００との接触面において略均一に給電され、Ａｌ基材１０２を陽極として陽極酸化が進行する。
【００７９】
Ａｌ基材１０２として純度の高いＡｌ基材を用いる事により、工程（Ｃ）により、第２の面１ｓ（１０ｓ）には、欠陥のほとんどない絶縁性の良好な陽極酸化皮膜３２が形成される（図１Ａ（Ｃ）、図２Ａ（Ｃ））。
【００８０】
工程（Ｃ）において、陽極酸化の条件等については工程（Ｂ）と同様のものが適用可能であるが、通電部２０の通電性が低い場合等は、陽極酸化条件を強くして実施してもよい。
【００８１】
上記工程（Ｂ）において述べたように、工程（Ｃ）において、通電部は、Ａｌ基材１０２のステンレス鋼材１００との接触面内において略均一に平均５ｍＡ／ｃｍ２以上５００ｍＡ／ｃｍ２以下の電流が通電されれば良好な陽極酸化皮膜３２を形成することができる。
【００８２】
また、工程（Ｃ）では、陽極酸化後に、加熱処理を施すことが好ましい。加熱処理を実施することによって、陽極酸化膜に圧縮応力が付与され、耐クラック性が高まる。よって、耐熱性、絶縁信頼性が向上し、絶縁層つき金属基板としてさらに好適に用いることができるようになる。加熱処理温度は、１５０℃以上が好ましい。Ａｌクラッド材を用いた場合、３００℃以上での熱処理が好ましい。あらかじめ熱処理を実施しておくことにより、多孔質陽極酸化膜に含まれる水分量を減少させることができ、絶縁性を向上させることができる。
【００８３】
陽極酸化アルミニウム被膜はバリア層部分とポーラス層部分からなり、ポーラス層部分が室温で圧縮歪みを有するものであることが好ましい。一般にはバリア層は圧縮応力、ポーラス層は引張応力を有しているため、数μｍ以上の厚膜においては、陽極酸化膜全体が引張応力になることが知られている。
【００８４】
Ａｌクラッド材１０ａを用い、陽極酸化後に上記加熱処理を実施した場合、圧縮応力を有するポーラス層を作製することができる。そのため、数μｍ以上の厚膜にしても、陽極酸化膜全体を圧縮応力とすることができ、成膜時の熱膨張差によるクラックの発生がなく、また、室温付近での長期信頼性に優れた絶縁性膜とすることができる。
【００８５】
この場合、上記圧縮歪みの大きさは、０．０１％以上であることが好ましく、０．０５％以上であることがさらに好ましく、０．１０％以上であることが特に好ましい。また、０．２５％以下であることが好ましい。
【００８６】
圧縮歪みが０．０１％未満では、圧縮歪みではあるものの、不充分であり、耐クラック性の効果が得られない。そのため、最終製品形態において曲げ歪みを受けたり、長期にわたって温度サイクルを経たり、外部から衝撃、または応力を受けたりした場合に、絶縁層として形成された陽極酸化膜にクラックが生じて、絶縁性の低下にいたる。
【００８７】
一方、圧縮歪みが大きすぎると、陽極酸化膜が剥離したり、陽極酸化膜に強い圧縮歪みが加わることにより、クラックが発生したり、陽極酸化膜が盛り上がって平坦性が低下したり、剥離したりするため、絶縁性が決定的に低下する。そのため、圧縮歪みは０．２５％以下であることが好ましい。
【００８８】
なお、陽極酸化膜のヤング率は、５０〜１５０ＧＰａ程度であることが知られており、したがって、上記圧縮歪みを得るためには、５〜３００ＭＰａ程度の圧縮応力を有するポーラス層が形成されるように陽極酸化条件を決定することが好ましい。
【００８９】
陽極酸化膜は水溶液中で形成される酸化被膜であり、固体内部に水分を保持していることが、例えば、「Ｃｈｅｍｉｓｔｒｙ  Ｌｅｔｔｅｒｓ  Ｖｏｌ．３４，Ｎｏ．９，（２００５）ｐ１２８６」に記載されているように知られている。この文献と同様の陽極酸化膜の固体ＮＭＲ測定から、１００℃以上で熱処理した場合、陽極酸化膜の固体内部の水分量（ＯＨ基）が減少することが認められ、特に２００℃以上で顕著である。従って、加熱によりＡｌ−ＯとＡｌ−ＯＨの結合状態が変化し、応力緩和（アニール効果）が生じているものと推定される。
【００９０】
また、発明者らによる陽極酸化膜の脱水量測定から、大部分の脱水は、室温〜３００℃程度までで起こることが明らかになっている。陽極酸化膜を絶縁膜として用いようとする場合、含まれる水分量が多いほど、絶縁性が低下するため、３００℃以上で熱処理を行うことは、絶縁性を向上させる観点でも極めて有効である。アルミニウムと異種金属のクラッド材を基材として用い、３００℃以上の熱処理と組み合わせることによって、アニール効果を効果的に発現させ、従来技術ではなしえない高い圧縮歪みと、少ない含水量を実現できる。これによって、さらに絶縁信頼性の高い絶縁層付金属基板を提供することが可能となる。
【００９１】
陽極酸化皮膜３２の好ましい膜厚は、電気絶縁性の観点からは、陽極酸化皮膜３２は厚さが１〜５０μｍであることが好ましく、２μｍ以上３０μｍ以下であることがより好ましく、５μｍ以上２０μｍ以下であることが特に好ましい。
【００９２】
膜厚が極端に薄い場合、電気絶縁性とハンドリング時の機械衝撃による損傷を防止することができない虞がある。また、絶縁性、耐熱性が急激に低下するとともに、経時劣化も大きくなる。これは、膜厚が薄いことにより、陽極酸化膜表面の凹凸の影響が相対的に大きくなり、クラックの起点となってクラックが入りやすくなったり、アルミニウム中に含まれる金属不純物に由来する陽極酸化膜中の金属析出物、金属間化合物、金属酸化物、空隙の影響が相対的に大きくなって絶縁性が低下したり、陽極酸化膜が外部から衝撃、または応力を受けたときに破断してクラックが入りやすくなったりするためである。結果として、陽極酸化膜が３μｍを下回ると、絶縁性が低下するため、可撓性耐熱基板としての用途、またはロールトゥロールでの製造には向かなくなる。
【００９３】
また、膜厚が過度に厚い場合には、可撓性が低下する上、陽極酸化に要するコストおよび時間がかかるため好ましくない。また、曲げ耐性や熱歪み耐性が低下する。曲げ耐性が低下する原因は、陽極酸化膜が曲げられた際に、表面とアルミニウム界面での引張応力の大きさが異なるため、断面方向での応力分布が大きくなり、局所的な応力集中が起こりやすくなるためであると推定される。熱歪み耐性が低下する原因は、基材の熱膨張により陽極酸化膜に引張応力がかかった際に、アルミニウムとの界面ほど大きな応力がかかり、断面方向での応力分布が大きくなり、局所的な応力集中が起こりやすくなるためであると推定される。結果として、陽極酸化膜が５０μｍを超えると、曲げ耐性や熱歪み耐性が低下するため、可撓性耐熱基板としての用途、またはロールトゥロールでの製造には向かなくなる。また、絶縁信頼性も低下する。
以上のようにして両面（１ｒ，１ｓ）に陽極酸化被膜（３１，３２）が形成されてなり、陽極酸化皮膜３１と陽極酸化皮膜３２とに挟持された金属部（１００，１０１，１０２）に、通電可能な通電部２０が一様に形成されてなる第１の面１ｒを備えた絶縁層付き金属基板１ａは製造される（図１Ａ（Ｄ），図２Ａ（Ｄ））。
【００９４】
図１Ｃに示されるような、Ａｌ単材基板を用いる場合は、３００℃以上での加熱処理を実施すると、アルミニウムが軟化して基板としての機能を喪失したり、アルミニウムと陽極酸化膜の熱膨張率の差によって、陽極酸化膜にクラックが発生して絶縁性を喪失したりすることがあるため、１５０℃程度の温度での加熱処理を、充分なアニール効果が得られるまで実施することが好ましい。
【００９５】
このような単材基板を用いる場合は、通電部２０から給電された電気は、Ａｌ基材１０の非陽極酸化部分から給電され、陽極酸化が進行する。この場合、良好な陽極酸化皮膜３２を形成可能な面電流密度は、陽極酸化皮膜の成膜面において、平均５ｍＡ／ｃｍ２以上５００ｍＡ／ｃｍ２以下である。
【００９６】
絶縁層付き金属基板１ａの製造方法は、被陽極酸化金属基板１０ａを製造する工程（Ａ）と、該被陽極酸化金属基板１０ａの第１の面１０ｒを陽極酸化して第1の陽極酸化皮膜３１を形成する工程（Ｂ）と、第１の面１０ｒの裏面である第２の面１０ｓを、第1の面１ｒ（１０ｒ）から給電することにより陽極酸化して第２の陽極酸化皮膜３２を形成する工程（Ｃ）とを順次有し、工程（Ａ）において、第１の面１０ｒ側に、工程（Ｃ）における陽極酸化時の基板１０ａに第1の面１ｒから通電可能な通電部２０を一様に形成する。かかる構成によれば、陽極酸化された第1の面１ｒから、第２の面１０ｓの陽極酸化皮膜形成時に給電が可能であるため、薄いあるいは単位断面積あたりの抵抗の高い金属基板１０の両面（１０ｒ、１０ｓ）に陽極酸化皮膜（３１，３２）を高効率に形成することができる。また、本発明によれば、片面に絶縁性に優れる陽極酸化皮膜３２を備え、基板の反りが少なくハンドリングの容易な絶縁層付き金属基板１（１ａ，１ｂ，１ｃ）を提供することができる。
【００９７】
「絶縁層付き金属基板の第２製造方法及び第３製造方法」
図３Ａ〜図６を参照して、本発明に係る実施形態の絶縁層付き金属基板の第２製造方法及び第３の製造方法について説明する。図３Ａ，Ｂ、図５Ａ，Ｂは、それぞれ第２製造方法，第３製造方法の製造工程のフローを示す断面模式図である。図４，図６は図３Ａ（図３ＢはＡと同様）, 図５Ａ（図５ＢはＡと同様）の上面図である。以下に各工程について、図３Ａ及び図５Ａを参照して、第1製造方法と同様、両面を陽極酸化可能な金属基板１０が、ステンレス鋼材１００の両面にＡｌ材が接合されて張り合わされたＡｌクラッド材１０（第１の面側のＡｌ材１０１，第２の面側のＡｌ材１０２）を用いて被陽極酸化金属基板１０ａを製造する場合を例に説明する。
【００９８】
第２製造方法及び第３の製造方法では、第１の面１０ｒに形成される通電部が、第１の面１０ｒにおいて略規則的に形成された導電性パターンの態様である。
【００９９】
＜工程（Ａ）＞
図３Ａ（Ａ−２），及び図４（Ａ−２）に示されるように、第２製造方法は、工程（Ａ）において、第1の面１０ｒにおける通電部２０の形成領域に対応する位置にマスクパターン４１を配置し、マスクパターン４１を工程（Ｂ）終了後に除去し、マスクパターン除去後に第1の面１ｒ（１０ｒ）に露出したＡｌ基材面（金属部）１０ｒで形成された導電性パターンを通電部として工程（Ｃ）を実施する態様である。工程（Ａ）においては、マスクパターン４１を第１の面１０ｒに配置することにより、マスクパターン４１により保護された第１の面１０ｒを含む通電部を形成する。
【０１００】
また、図５Ａ（Ａ−２），及び図６（Ａ−２）に示されるように、第３製造方法は、工程（Ａ）において、第1の面１０ｒにおける通電部２０の形成領域に対応する位置に導電性パターン４２からなる通電部を形成し、工程（Ｂ）終了後に該導電性パターン４２を通電部として工程（Ｃ）を実施する態様である。
【０１０１】
マスクパターン４１及び導電性パターン４２のパターン形状は特に限定されないが、第１の面１０ｒに分散されてなるドット状パターン、金属細線が格子状にパターン形成されたメッシュ状パターン、ストライプ状パターン等特に制限されないが、できるだけ第１の面１０ｒの面内に均一性良く形成されたパターンであることが好ましい。
【０１０２】
第２製造方法及び第３製造方法いずれも、まず、ステンレス鋼材１００の両面にＡｌ基材が張り合わされたＡｌクラッド材１０を用意し（図３Ａ（Ａ−１）、図５Ａ（Ａ−１））、第２製造方法ではＡｌ基材１０１の第１の面１０ｒに、工程（Ｃ）における導電性パターンをマスクするマスクパターン４１を、第３製造方法ではＡｌ基材１０１の第１の面１０ｒに、導電性パターン４２を形成する（図３Ａ（Ａ−２）及び図５Ａ（Ａ−２））。
【０１０３】
マスクパターン４１は、該マスクパターンにより保護されている面には工程（Ｂ）において陽極酸化皮膜３１が形成されないように形成されてなり、絶縁性の樹脂、有機物等、あるいは絶縁性フィルム、テープにより形成することができる。
【０１０４】
マスクパターン４１の形成方法としては、塗布、印刷等の液相法や、蒸着等の気相法、ベタ成膜後、フォトマスクを用いた光照射等によってパターンを形成する方法、貼付等の方法を適宜使用することができる。
【０１０５】
また、導電性パターン４２は、該マスクパターンにより保護されている面には工程（Ｂ）において陽極酸化皮膜３１が形成されないように形成されてなり、陽極酸化されず、且つ、陽極酸化液に対して溶解しにくい導電性無機物により構成されてなる。陽極酸化されない導電性無機物については第１製造方法の導電性無機微粒子の材料として例示した材料を好ましく使用することができる。
【０１０６】
導電性パターン４２の形成方法としては、微粒子塗布、印刷、めっき等の液相法や、蒸着、スパッタ等の気相法等が挙げられる。
【０１０７】
工程（Ｂ）において陽極酸化されずに、工程（Ｃ）において良好な通電部として機能すれば、マスクパターン４１及び導電性パターン４２の大きさは特に制限されない。例えば、マスクパターン４１及び導電性パターン４２が、図示されるようにドット状パターンの場合は、直径が陽極酸化皮膜３１の膜厚以上であることが好ましく、１μｍ以上であることが更に好ましい。また、１つ１つのドットが大きすぎてもよくないことから、ドット状パターンの径は１０ｍｍ以下であることが好ましい。
【０１０８】
図３Ａ及び図５Ａでは、両面を陽極酸化可能な金属基板１０が複合金属基板である場合について説明したが、両面を陽極酸化可能な金属基板１０として、単体金属あるいは合金からなる単材１０を用いてもよい（図３Ｂ及び図５Ｂ）。
【０１０９】
なお、図３Ｂ及び図５Ｂにおいて、複合金属基板１０の代わりにＡｌ単材１０を用いた以外は図３Ａ及び図５Ａと同様である。従って、以下の工程の説明においては、基本的に図３Ａ及び図５Ａを用いた説明のみとする。
【０１１０】
＜工程（Ｂ）＞
第２製造方法、第３製造方法において、工程（Ｂ）の陽極酸化については第１製造方法と同様である。
【０１１１】
第２製造方法においては、陽極酸化皮膜３１の形成後、マスクパターン４１を除去して、マスク-パターンにより保護されて陽極酸化されずに残ったＡｌ面（第１の面１０ｒ）を露出させた後に次工程（Ｃ）を実施する。マスクパターンの除去は、マスクの材質等に応じて好適な除去方法と採用することが好ましい。例えば、液相法や気相法で形成された樹脂や有機物等のマスクパターン４１は、溶剤を用いた洗浄や、熱分解、光分解等を好ましく用いることができるし、フィルム、テープ等が貼付されていた場合は剥離することにより容易に除去できる。
【０１１２】
＜工程（Ｃ）＞
第２製造方法及び第３製造方法において、工程（Ｃ）も第１製造方法と同様である。工程（Ｃ）では、工程（Ｂ）において陽極酸化皮膜３１を形成した第１の面１ｒに給電電極２００を接触させて、第１の面１ｒから給電して第２の面１０ｓを陽極酸化し（図３Ａ（Ｃ）、図４（Ｃ）、図５Ａ（Ｃ）、図６（Ｃ））、給電電極２００から剥離することにより絶縁層付き金属基板１ａを得る（図３Ａ（Ｄ）、図４（Ｄ）、図５Ａ（Ｄ）、図６（Ｄ））。本工程においても給電電極２００は、特許４７２３０４１号の陽極酸化装置においては給電ドラムに該当する。
【０１１３】
工程（Ｃ）において、第２製造方法においては、工程（Ｂ）終了後に露出したＡｌ面１０ｒから、第３製造方法においては、導電性パターン４２から給電されて第２の面１０ｓの陽極酸化が進行する以外は第１製造方法と同様である。
【０１１４】
工程（Ｃ）により、第２の面１ｓ（１０ｓ）には、欠陥のほとんどない絶縁性の良好な陽極酸化皮膜３２が形成される（図３Ａ（Ｃ）、図４（Ｃ）、図５Ａ（Ｃ）、図６（Ｃ））。
【０１１５】
第２製造方法及び第３製造方法いずれも、通電部の形成方法及び態様が異なる以外は第１製造方法と同様であるので、第２製造方法及び第３製造方法は、第１製造方法と同様の効果を奏する。
【０１１６】
「半導体素子」
図面を参照して、本発明に係る実施形態の半導体素子の構造について説明する。ここで、本実施形態の半導体素子は、半導体が光電変換半導体である光電変換素子である。図７は光電変換素子２の模式断面図である。
【０１１７】
光電変換素子２は、上記本発明の絶縁層付金属基板１１（１ａ，１ｂ，１ｃ）上に、下部電極（裏面電極）１２と光電変換半導体１３とバッファ層１４と上部電極（透明電極）１５とが順次積層された素子である。光電変換素子Ｃの下部電極、光電変換層および上部電極は、絶縁層としての陽極酸化皮膜上に形成される。以降、光電変換半導体は「光電変換層」と略記する。
【０１１８】
光電変換素子２には、第１の開溝部１６、光電変換層１３とバッファ層１４とを貫通する第２の開溝部１７、及び光電変換層１３とバッファ層１４と上部電極１５とを貫通する第３の開溝部１８が形成されている。
【０１１９】
上記構成では、第１〜第３の開溝部１６〜１８によって素子が多数の素子Ｃに分離された構造が得られる。また、第２の開溝部１７内に上部電極１５が充填されることで、ある素子Ｃの上部電極１５が隣接する素子Ｃの下部電極１２に直列接続した構造が得られる。
【０１２０】
（光電変換層）
光電変換層１３は光吸収により電流を発生する層である。その主成分は特に制限されず、少なくとも１種のカルコパイライト構造の化合物半導体であることが好ましい。また、光電変換層１３の主成分は、Iｂ族元素とIIIｂ族元素とVIｂ族元素とからなる少なくとも１種の化合物半導体であることが好ましい。
【０１２１】
さらに光吸収率が高く、高い光電変換効率が得られることから、光電変換層１３の主成分は、Ｃｕ及びＡｇからなる群より選択された少なくとも１種のIｂ族元素と、Ａｌ，Ｇａ及びＩｎからなる群より選択された少なくとも１種のIIIｂ族元素と、Ｓ，Ｓｅ，及びＴｅからなる群から選択された少なくとも１種のVIｂ族元素とからなる少なくとも１種の化合物半導体であることが好ましい。
【０１２２】
上記化合物半導体としては、
ＣｕＡｌＳ２，ＣｕＧａＳ２，ＣｕＩｎＳ２，
ＣｕＡｌＳｅ２，ＣｕＧａＳｅ２，ＣｕＩｎＳｅ２（ＣＩＳ），
ＡｇＡｌＳ２，ＡｇＧａＳ２，ＡｇＩｎＳ２，
ＡｇＡｌＳｅ２，ＡｇＧａＳｅ２，ＡｇＩｎＳｅ２，
ＡｇＡｌＴｅ２，ＡｇＧａＴｅ２，ＡｇＩｎＴｅ２，
Ｃｕ（Ｉｎ１−ｘＧａｘ）Ｓｅ２（ＣＩＧＳ），Ｃｕ（Ｉｎ１−ｘＡｌｘ）Ｓｅ２，Ｃｕ（Ｉｎ１−ｘＧａｘ）（Ｓ，Ｓｅ）２，
Ａｇ（Ｉｎ１−ｘＧａｘ）Ｓｅ２，及びＡｇ（Ｉｎ１−ｘＧａｘ）（Ｓ，Ｓｅ）２等が挙げられる。
【０１２３】
光電変換層１３は、ＣｕＩｎＳｅ２（ＣＩＳ）、及び／又はこれにＧａを固溶したＣｕ（Ｉｎ，Ｇａ）Ｓｅ２（ＣＩＧＳ）を含むことが特に好ましい。ＣＩＳ及びＣＩＧＳはカルコパイライト結晶構造を有する半導体であり、光吸収率が高く、高い光電変換効率が報告されている。また、光照射等による効率の劣化が少なく、耐久性に優れている。
【０１２４】
光電変換層１３には、所望の半導体導電型を得るための不純物が含まれる。不純物は隣接する層からの拡散、及び／又は積極的なドープによって、光電変換層１３中に含有させることができる。光電変換層１３中において、I−III−VI族半導体の構成元素及び／又は不純物には濃度分布があってもよく、ｎ型，ｐ型，及びｉ型等の半導体性の異なる複数の層領域が含まれていても構わない。例えば、ＣＩＧＳ系においては、光電変換層１３中のＧａ量に厚み方向の分布を持たせると、バンドギャップの幅／キャリアの移動度等を制御でき、光電変換効率を高く設計することができる。光電変換層１３は、I−III−VI族半導体以外の１種又は２種以上の半導体を含んでいてもよい。I−III−VI族半導体以外の半導体としては、Ｓｉ等のIVｂ族元素からなる半導体（IV族半導体）、ＧａＡｓ等のIIIｂ族元素及びＶｂ族元素からなる半導体（III−Ｖ族半導体）、及びＣｄＴｅ等のIIｂ族元素及びVIｂ族元素からなる半導体（II−VI族半導体）等が挙げられる。光電変換層１３には、特性に支障のない限りにおいて、半導体、所望の導電型とするための不純物以外の任意成分が含まれていても構わない。光電変換層１３中のI−III−VI族半導体の含有量は特に制限されず、７５重量％以上が好ましく、９５重量％以上がより好ましく、９９重量％以上が特に好ましい。
【０１２５】
ＣＩＧＳ層の成膜方法としては、１）多源同時蒸着法（J.R.Tuttle et.al ,Mat.Res.Soc.Symp.Proc., Vol.426 (1996)p.143.およびH.Miyazaki, et.al, phys.stat.sol.(a),Vol.203（2006）p.2603.等）、２）セレン化法（T.Nakada et.al,, Solar Energy Materials and Solar Cells 35(1994)204-214.およびT.Nakada et.al,, Proc. of 10th European Photovoltaic Solar Energy Conference(1991)887-890.等）、３）スパッタ法（J.H.Ermer,et.al, Proc.18th IEEE Photovoltaic Specialists Conf.(1985)1655-1658.およびT.Nakada,et.al, Jpn.J.Appl.Phys.32(1993)L1169-L1172.等）、４）ハイブリッドスパッタ法（T.Nakada,et.al., Jpn.Appl.Phys.34(1995)4715-4721.等）、及び５）メカノケミカルプロセス法（T.Wada et.al, Phys.stat.sol.(a), Vol.203（2006）p2593等）等が知られている。また、その他のＣＩＧＳ成膜法としては、スクリーン印刷法、近接昇華法、ＭＯＣＶＤ法、及びスプレー法などが挙げられる。例えば、スクリーン印刷法あるいはスプレー法等で、Iｂ族元素、IIIｂ族元素、及びVIｂ族元素を含む微粒子膜を基板上に形成し、熱分解処理（この際、VIｂ族元素雰囲気での熱分解処理でもよい）を実施するなどにより、所望の組成の結晶を得ることができる（特開平９−７４０６５号公報、特開平９−７４２１３号公報等）。
【０１２６】
図８は、主なI−III−VI化合物半導体における格子定数とバンドギャップとの関係を示す図である。組成比を変えることにより様々な禁制帯幅（バンドギャップ）を得ることができる。バンドギャップよりエネルギーの大きな光子が半導体に入射した場合、バンドギャップを超える分のエネルギーは熱損失となる。太陽光のスペクトルとバンドギャップの組合せで変換効率が最大になるのがおよそ１．４〜１．５ｅＶであることが理論計算で分かっている。光電変換効率を上げるために、例えばＣｕ（Ｉｎ，Ｇａ）Ｓｅ２（ＣＩＧＳ）のＧａ濃度を上げたり、Ｃｕ（Ｉｎ，Ａｌ）Ｓｅ２のＡｌ濃度を上げたり、Ｃｕ（Ｉｎ，Ｇａ）（Ｓ，Ｓｅ）２のＳ濃度を上げたりしてバンドギャップを大きくすることで、変換効率の高いバンドギャップを得ることができる。ＣＩＧＳの場合、１．０４〜１．６８ｅＶの範囲で調整できる。
【０１２７】
（電極およびバッファ層）
下部電極（裏面電極）１２及び上部電極（透明電極）１５はいずれも導電性材料からなる。光入射側の上部電極１５は透光性を有する必要がある。
【０１２８】
例えば、下部電極１２の材料としてＭｏを用いることができる。下部電極１２の厚みは１００ｎｍ以上であることが好ましく、０．４５〜１．０μｍであることがより好ましい。下部電極２０の成膜方法は特に制限されず、電子ビーム蒸着法やスパッタリング法等の気相成膜法が挙げられる。上部電極１５の主成分としては、ＺｎＯ，ＩＴＯ（インジウム錫酸化物），ＳｎＯ２，及びこれらの組合わせが好ましい。上部電極１５は、単層構造でもよいし、２層構造等の積層構造もよい。上部電極１５の厚みは特に制限されず、０．３〜１μｍが好ましい。バッファ層１４としては、ＣｄＳ，ＺｎＳ，ＺｎＯ，ＺｎＭｇＯ，ＺｎＳ(Ｏ，ＯＨ) ，及びこれらの組合わせが好ましい。
【０１２９】
好ましい組成の組合わせとしては例えば、Ｍｏ下部電極／ＣＩＧＳ光電変換層／ＣｄＳバッファ層／ＺｎＯ上部電極が挙げられる。
【０１３０】
ソーダライムガラス基板を用いた光電変換素子においては、基板中のアルカリ金属元素（Ｎａ元素）がＣＩＧＳ膜に拡散し、光電変換効率が高くなることが報告されている。本実施形態においても、アルカリ金属をＣＩＧＳ膜に拡散させることは好ましい。アルカリ金属元素の拡散方法としては、Ｍｏ下部電極上に蒸着法またはスパッタリング法によってアルカリ金属元素を含有する層を形成する方法（特開平８−２２２７５０号公報等）、Ｍｏ下部電極上に浸漬法によりＮａ２Ｓ等からなるアルカリ層を形成する方法（ＷＯ０３／０６９６８４号パンフレット等）、Ｍｏ下部電極上に、Ｉｎ、Ｃｕ及びＧａ金属元素を含有成分としたプリカーサを形成した後このプリカーサに対して例えばモリブデン酸ナトリウムを含有した水溶液を付着させる方法等が挙げられる。
【０１３１】
また、下部電極１２の内部に、Ｎａ２Ｓ，Ｎａ２Ｓｅ，ＮａＣｌ，ＮａＦ，及びモリブデン酸ナトリウム塩等の１種又は２種以上のアルカリ金属化合物を含む層を設ける構成も好ましい。
【０１３２】
光電変換層１３〜上部電極１５の導電型は特に制限されない。通常、光電変換層１３はｐ層、バッファ層１４はｎ層（ｎ−ＣｄＳ等）、上部電極１５はｎ層（ｎ−ＺｎＯ層等  ）あるいはｉ層とｎ層との積層構造（ｉ−ＺｎＯ層とｎ−ＺｎＯ層との積層等）とされる。かかる導電型では、光電変換層１３と上部電極１５との間に、ｐｎ接合、あるいはｐｉｎ接合が形成されると考えられる。また、光電変換層１３の上にＣｄＳからなるバッファ層１４を設けると、Ｃｄが拡散して、光電変換層１３の表層にｎ層が形成され、光電変換層１３内にｐｎ接合が形成されると考えられる。光電変換層１３内のｎ層の下層にｉ層を設けて光電変換層１３内にｐｉｎ接合を形成してもよいと考えられる。
【０１３３】
（その他の層）
光電変換素子２は必要に応じて、上記で説明した以外の任意の層を備えることができる。例えば、絶縁層付金属基板１１(１ａ，１ｂ，１ｃ)と下部電極１２との間、及び／又は下部電極１２と光電変換層１３との間に、必要に応じて、層同士の密着性を高めるための密着層（緩衝層）を設けることができる。また、必要に応じて、絶縁層付金属基板１１と下部電極１２との間に、アルカリイオンの拡散を抑制するアルカリバリア層を設けることができる。アルカリバリア層については、特開平８−２２２７５０号公報を参照されたい。
【０１３４】
また光電変換素子２は、太陽電池等に好ましく使用することができる。光電変換素子２に対して必要に応じて、カバーガラス、保護フィルム等を取り付けて、太陽電池とすることができる。しかし、本発明に係る半導体素子は光電変換素子に限られるものではなく、本実施形態で説明したプレーナ型半導体素子のみならず、メサ型半導体素子にも適用可能である。また、縦型半導体素子や横型半導体素子にも適用可能である。具体的には、例えば可撓性トランジスタ等にも適用可能である。
【実施例１】
【０１３５】
以下に本発明の実施例について説明する。
（実施例１）
第二の面側から、純度４Ｎアルミニウム基板（以後、４ＮＡｌ基板とする）（厚さ２０μｍ）／ＳＵＳ４３０（厚さ５０μｍ）／４ＮＡｌ基板（厚さ２０μｍ）のＡｌクラッド材を用意し、第一の面に、絶縁性テープ（幅1mm）を用いて間隔５０ｍｍにて配されたストライプ状のマスクをし、硫酸水溶液中、１０Ｖの電圧で１０μｍの厚さに陽極酸化皮膜を形成した。マスクを除去し、この部分が直径となるようにφ５ｍｍの金属板を押し当て、第二の面（Ａｌ面）との抵抗を測定した結果、1Ω以下であった。
【０１３６】
次に、第一の面を介した裏面給電方式で、第二の面に、第一の面と同様の条件で１０μｍの厚さの陽極酸化皮膜を形成して本発明の絶縁層付き金属基板を得た。
この基板を３０ｍｍ角にカットし、４５０℃で熱処理し、基板の反りを評価した。評価は、光学式非接触３次元表面形状測定装置（Veeco製Wyko NT1100）を用いた。その結果、曲率半径１０m以上であることが確認された。
【０１３７】
更に、熱処理後の基板上に直径が３．６ｍｍの上部金電極を形成し、湿度５０％の大気中で、基板を正極性として、１Ｖずつ印加電圧を増加させてリーク電流を測定した。その結果、２００Ｖにおいて１×１０-6Ａ／ｃｍ2以下のリーク電流であった。
【０１３８】
（実施例２）
平均粒径が１μｍのＳｉ粒子を１％表面に埋入させたＡｌ材を用意した。
【０１３９】
このＡｌ材を第１の面側のＡｌ基材とした以外は、実施例１と同様の構成としてＡｌクラッド材を形成した。このＡｌクラッド材の第１の面に、実施例１と同様の陽極酸化条件にて膜厚２μｍの陽極酸化皮膜を形成した。得られた陽極酸化皮膜の断面の電子顕微鏡写真を図９Ａに、表面の電子顕微鏡写真を図９Ｂに示す。
【０１４０】
図９Ａにおいて、Ｓｉ粒子には符号２０を、陽極酸化皮膜には符号３１を、ＳＵＳには符号１００を付してある。符号２０ｐもＳｉ粒子であるが、粒径が小さく、Ａｌ基材中に埋入していることから導電部として機能しなかったものである。
【０１４１】
図９Ａに示されるように、Ｓｉ粒子２０が埋入している箇所には膜厚方向に陽極酸化皮膜３１が形成されておらず、Ｓｉ粒子は、表面側では露出し、ＳＵＳへの導電部となっている。図９Ｂの表面像では、このような箇所が面内に分散して形成されていることが確認される。
【０１４２】
実施例１と同様にして、この表面（第一の面）にφ５ｍｍの金属板を押し当て、第二の面（Ａｌ面）との抵抗を測定した結果、1Ω以下であった。
【０１４３】
次に、実施例１と同様にして、第二の面に、第一の面と同様の条件で２μｍの厚さの陽極酸化皮膜を形成し、基板の反り及びリーク電流の測定を行った。その結果、基板の反りは曲率半径１０m以上であり、リーク電流は、２００Ｖにおいて１×１０-6Ａ／ｃｍ2以下であった。
【０１４４】
（実施例３）
４ＮＡｌ基材（厚さ３００um）を用意し、第一の面に、実施例１と同様にして絶縁性テープ（幅1mm）を用いて被覆を施し、シュウ酸水溶液中、４０Ｖの電圧で１０μｍの厚さに陽極酸化皮膜を形成した後、テープを除去した。テープ除去部分には陽極酸化皮膜が形成されておらず、Ａｌが表面に露出していることが確認された。
【０１４５】
Ａｌ露出部分が直径となるようにφ５ｍｍの金属板を押し当て、実施例１と同様にして第一面との抵抗を測定したところ、1Ω以下であった。
【０１４６】
第一の面を介した裏面給電方式で、第二の面に、第一面と同様の条件で１０μｍの厚さに陽極酸化皮膜を形成し、実施例１と同様にして、基板の反り及びリーク電流の測定を行った。その結果、基板の反りは曲率半径１０m以上であり、リーク電流は、２００Ｖにおいて１×１０-6Ａ／ｃｍ2以下であった。
【０１４７】
（実施例４）
実施例１と同様のＳｉ粒子埋入Ａｌ基材を用意し、４ＮＡｌ基材とを重ねて圧延して被陽極酸化基板を得た。圧延後のそれぞれのアルミ材の厚さは１５０μｍであり、全体の厚さは３００μｍであった。
【０１４８】
この被陽極酸化基板をの第一の面に、実施例２と同様の条件で厚さ２μｍの陽極酸化皮膜を形成した。第１の面において、Ｓｉ粒子２０が埋入し、膜厚方向に陽極酸化皮膜３１が形成されていない導電部が面内に分散して形成されていることが確認された。
【０１４９】
実施例１と同様にして、この表面（第一の面）にφ５ｍｍの金属板を押し当て、第二の面（Ａｌ面）との抵抗を測定した結果、1Ω以下であった。
【０１５０】
次に、実施例１と同様にして、第二の面に、第一の面と同様の条件で２μｍの厚さの陽極酸化皮膜を形成し、基板の反り及びリーク電流の測定を行った。その結果、基板の反りは曲率半径１０m以上であり、リーク電流は、２００Ｖにおいて１×１０-6Ａ／ｃｍ2以下であった。
【０１５１】
（比較例１）
実施例１と同様のＳＵＳ基材の片面のみの４ＮＡｌ基材が形成された合板基板を用い、Ａｌ面に、裏面給電方式で、実施例１と同様の条件で厚さ２μｍの陽極酸化皮膜を形成した。
【０１５２】
この基板について、実施例１と同様にして基板の反り及びリーク電流の測定を行った。その結果、基板の反りは曲率半径２０ｃｍであり、リーク電流は、２００Ｖにおいて１×１０-6Ａ／ｃｍ2以下であった。
【０１５３】
（比較例２）
４ＮＡｌ基材が両面に形成された基板を用い、第一の面に実施例１と同様にして２μｍ厚の陽極酸化皮膜を形成した。陽極酸化皮膜にφ5mmの金属板を押し当て、第二の面との抵抗を測定した結果、1ｋΩ以上であった。
【０１５４】
実施例１と同様にして、第一の面を介した裏面給電方式にて第二の面の陽極酸化を実施したところ、給電ができず、第二の面に陽極酸化皮膜を形成することができなかった。
【０１５５】
表１に、上記実施例及び比較例の結果を纏めて示す。実施例及び比較例より、本発明の有効性が示された。
【表１】
2013247187.tif 000003
【符号の説明】
【０１５６】
１ａ，１ｂ，１ｃ，１１  絶縁層付き金属基板
２  半導体素子（光電変換素子）
１０ａ  被陽極酸化金属基板  
１２，１４  電極
１３  半導体層（光電変換層）
１ｒ、１０ｒ  第一の面
１ｓ，１０ｓ  第二の面
１０  Ａｌクラッド材
２０  導電性無機粒子，通電部
４１  マスク
４２  導電領域，通電部
３１  第１の陽極酸化皮膜
３２  第２の陽極酸化皮膜
【図１Ａ】
2013247187.tif 000004
【図１Ｂ】
2013247187.tif 000005
【図１Ｃ】
2013247187.tif 000006
【図２Ａ】
2013247187.tif 000007
【図２Ｂ】
2013247187.tif 000008
【図３Ａ】
2013247187.tif 000009
【図３Ｂ】
2013247187.tif 000010
【図４】
2013247187.tif 000011
【図５Ａ】
2013247187.tif 000012
【図５Ｂ】
2013247187.tif 000013
【図６】
2013247187.tif 000014
【図７】
2013247187.tif 000015
【図８】
2013247187.tif 000016
【図９Ａ】
2013247187.tif 000017
【図９Ｂ】
2013247187.tif 000018